(57)【要約】【課題】気密容器を構成する前面基板の外面に配置する光触媒の表面積が大きいと共にその取扱いが容易であり、尚且つ製造容易な光触媒付放電パネルの実現。【解決手段】紫外線を透過させる透光性材料より成る曲板状の前面基板１２と、絶縁性材料より成る平板状の背面基板１４とを、所定の間隙を隔てて対向配置し、両基板１２，１４周縁を封着材１６を介して封止して気密容器１８を形成し、該気密容器１８内に紫外線放射ガス及び一対の放電電極２０，２０を封入し、さらに、上記前面基板１２の外面に、不織布２６を構成する繊維２８の表面に、アナターゼ型の酸化チタン（ＴｉＯ２）より成る光触媒３０を被着・担持させた光触媒シート３２を被覆し、また、上記前面基板１２の内面に、３００ｎｍ未満の波長の紫外線を、３００〜４００ｎｍの波長の紫外線に変換する蛍光体層２２を形成した。【選択図】        図１
2004356006.tif 000002
【特許請求の範囲】
【請求項１】
透光性材料より成る前面基板と、背面基板とを、所定の間隙を隔てて対向配置し、両基板周縁を封止して気密容器を形成し、該気密容器内に複数の放電電極及び放電ガスを封入すると共に、上記前面基板の外面に光触媒を配置して成る光触媒付放電パネルであって、上記前面基板の外面を曲面と成すと共に、該前面基板の外面に、不織布を構成する繊維に光触媒を担持させた光触媒シートを被覆したことを特徴とする光触媒付放電パネル。
【請求項２】
多数の繊維の集合体より成る紐を略格子状に織り込むと共に、上記紐の表面に光触媒を担持させて形成した織布を、上記光触媒シートの外面に接合したことを特徴とする請求項１に記載の光触媒付放電パネル。
【請求項３】
請求項１に記載の光触媒付放電パネルの製造方法であって、
高融点材料より成る繊維を低融点材料より成る繊維で被覆して形成した複合繊維より成るシート状の集積体を形成する工程と、
上記複合繊維より成るシート状の集積体を、前面基板の外面に被覆する工程と、
上記複合繊維を構成する低融点材料より成る繊維の融点より高く、且つ、高融点材料より成る繊維の融点より低い温度で、上記複合繊維の集積体を加熱して低融点材料より成る繊維のみを溶融させ、高融点材料より成る繊維の交差部分を、溶融した低融点材料より成る繊維を介して接着することにより、上記不織布を形成すると共に、粒子状の光触媒を、溶融した低融点材料より成る繊維を介して、不織布を構成する繊維の表面に接着して上記光触媒シートを形成し、更に、光触媒シートを、溶融した低融点材料より成る繊維を介して、前面基板の外面に接着する工程と、
を備えたことを特徴とする光触媒付放電パネルの製造方法。
【発明の詳細な説明】
【０００１】
【発明の属する技術分野】
この発明は、透光性材料より成る前面基板と、背面基板とを、所定の間隙を隔てて対向配置し、両基板周縁を封止して気密容器を形成すると共に、気密容器内部に放電ガス及び放電電極を封入し、さらに、上記前面基板の外面に光触媒を配置して成る光触媒付放電パネルに係り、特に、前面基板の外面に配置する光触媒の表面積が大きいと共にその取扱いが容易であり、尚且つ製造容易な光触媒付放電パネル及びその製造方法に関する。
【０００２】
【従来の技術】
酸化チタン（ＴｉＯ２）等の光触媒は、紫外線等の照射を受けると活性化して強力な酸化還元作用を生じ、窒素酸化物（ＮＯＸ）、硫黄酸化物（ＳＯＸ）等の有害化合物や汚濁物等を効果的に分解する作用を発揮するものであることから、この光触媒を、放電パネルの前面基板の外面に配置し、空気や水の浄化を行う試みが成されている。
ところで、上記光触媒による有害化合物や汚濁物等の分解は、これら有害化合物や汚濁物等が光触媒に接触することによって生じる作用である。従って、光触媒による空気や水の浄化能力を向上させるためには、光触媒の表面積をできるだけ拡大することが望ましい。
【０００３】
そこで、本出願人は、先に、放電パネルを構成する前面基板の外面に、表面を光触媒で被覆された多数の繊維状体を、上記気前面基板外面に対して立設状態で被着して成る光触媒付放電パネルを提案した（特願２００２−１４８５６４号）。
図１１に示すように、この光触媒付放電パネル７０は、絶縁性の紫外線透過材料より成る曲板状の前面基板７２と、絶縁性材料より成る平板状の背面基板７４とを、所定の間隙を隔てて対向配置し、両基板７２，７４周縁を封着材７６を介して気密に封止して気密容器７８を形成し、該気密容器７８内に、紫外線放射ガスを充填して成る。
また、上記背面基板７４の内面には、一対の帯状の放電電極８０，８０が所定の間隙を隔てて対向配置されている。
さらに、上記前面基板７２の内面には、紫外線波長変換用の蛍光体層８２が形成されている。
【０００４】
上記前面基板７２の外面には、表面をアナターゼ型の酸化チタン（ＴｉＯ２）より成る光触媒８４で被覆された多数の繊維状体８６が、接着剤８８を介して、上記前面基板７２外面に対して略垂直に立設状態で被着されている。この繊維状体８６は、ガラス繊維や樹脂繊維等の繊維９０の表面に光触媒８４をコーティングして構成されているものである（図１２及び図１３）。
【０００５】
上記光触媒付放電パネル７０にあっては、一対の放電電極８０，８０間で放電が生成されると、電子が紫外線放射ガスに衝突して様々な波長の紫外線が生成される。生成された紫外線は、蛍光体層８２に照射されることにより、光触媒８４の活性化に特に適した波長の紫外線（３００〜４００ｎｍ）に変換された後、前面基板７２を透過して光触媒８４に照射される。この結果、光触媒８４が活性化して空気や水の浄化を行うことができるのである。
【０００６】
而して、上記光触媒付放電パネル７０にあっては、前面基板７２が曲板状であり、前面基板７２の外面が曲面と成されているので、前面基板７２の外面が平面である場合に比べて、前面基板７２外面の表面積を増大させることができ、その分、前面基板７２外面に配置される光触媒８４の表面積を拡大することができる。
また、上記光触媒付放電パネル７０にあっては、光触媒８４で被覆された多数の繊維状体８６を、前面基板７２外面に対して略垂直に立設状態で被着したことから、前面基板７２外面の表面積が、被着された多数の繊維状体８６の表面積分増大することとなり、この結果、前面基板７２外面に配置される光触媒８４の表面積を飛躍的に拡大することができる。
【０００７】
上記光触媒付放電パネル７０において、前面基板７２の外面への上記繊維状体８６の被着は、静電植毛法を用いて行うことができる。これは、繊維状体８６を、静電気を利用して立毛させた状態で、接着剤８８の塗布された前面基板７２外面に植毛するものである。
【０００８】
【発明が解決しようとする課題】
上記光触媒付放電パネル７０は、前面基板７２の外面に、光触媒８４で被覆された多数の細長い繊維状体８６を略垂直に立設状態で被着していたが、前面基板７２外面の繊維状体８６に触れる等して外力が加えられると、繊維状体８６が比較的簡単に剥離してしまうため、その取扱いが不便であった。
また、上記光触媒付放電パネル７０は、静電植毛法を用いて、前面基板７２外面への繊維状体８６の被着を行っていたことから、繊維状体８６や前面基板７２外面を帯電させるための設備や工程が必要であり、その製造が煩雑であった。
【０００９】
本発明は、上記従来の問題点に鑑みてなされたものであり、その目的とするところは、前面基板の外面に配置する光触媒の表面積が大きいと共にその取扱いが容易であり、尚且つ製造容易な光触媒付放電パネル及びその製造方法の実現にある。
【００１０】
【課題を解決するための手段】
上記の目的を達成するため、本発明に係る光触媒付放電パネルにあっては、透光性材料より成る前面基板と、背面基板とを、所定の間隙を隔てて対向配置し、両基板周縁を封止して気密容器を形成し、該気密容器内に複数の放電電極及び放電ガスを封入すると共に、上記前面基板の外面に光触媒を配置して成る光触媒付放電パネルであって、上記前面基板の外面を曲面と成すと共に、該前面基板の外面に、不織布を構成する繊維に光触媒を担持させた光触媒シートを被覆したことを特徴とする。
【００１１】
本発明の光触媒付放電パネルは、前面基板の外面が曲面と成されているので、前面基板の外面が平面である場合に比べて、前面基板外面の表面積を増大させることができ、その分、前面基板外面に配置される光触媒の表面積を拡大することができる。
また、本発明の光触媒付放電パネルにあっては、前面基板の外面に、単位体積当たりの繊維の表面積が極めて大きい不織布を構成する繊維に光触媒を担持せしめて成る光触媒シートを被覆したことから、前面基板の外面に配置する光触媒の表面積を大きく確保することができる。
さらに、本発明の光触媒付放電パネルにあっては、不織布を構成する繊維に光触媒を担持せしめて成る光触媒シートを用い、該光触媒シートを前面基板の外面に被覆したことから、前面基板７２の外面に、剥離し易い光触媒８４で被覆された繊維状体８６を被着した従来の光触媒付放電パネル７０に比べて、その取扱いが容易である。
【００１２】
多数の繊維の集合体より成る紐を略格子状に織り込むと共に、上記紐の表面に光触媒を担持させて形成した織布を、上記光触媒シートの外面に接合しても良い。この場合、不織布を構成する繊維に光触媒を担持せしめて成る光触媒シートの強度を向上させることができる。
【００１３】
また、本発明に係る光触媒付放電パネルの製造方法は、高融点材料より成る繊維を低融点材料より成る繊維で被覆して形成した複合繊維より成るシート状の集積体を形成する工程と、上記複合繊維より成るシート状の集積体を、前面基板の外面に被覆する工程と、上記複合繊維を構成する低融点材料より成る繊維の融点より高く、且つ、高融点材料より成る繊維の融点より低い温度で、上記複合繊維の集積体を加熱して低融点材料より成る繊維のみを溶融させ、高融点材料より成る繊維の交差部分を、溶融した低融点材料より成る繊維を介して接着することにより、不織布を形成すると共に、粒子状の光触媒を、溶融した低融点材料より成る繊維を介して、不織布を構成する繊維の表面に接着して光触媒シートを形成し、更に、光触媒シートを、溶融した低融点材料より成る繊維を介して、前面基板の外面に接着する工程と、を備えたことを特徴とする。
本発明の光触媒付放電パネルの製造方法にあっては、高融点材料より成る繊維を低融点材料より成る繊維で被覆した複合繊維を用い、低融点材料より成る繊維のみを溶融させて接着剤として機能させることにより、不織布の形成、不織布を構成する繊維に光触媒を担持させた光触媒シートの形成、光触媒シートと前面基板外面との接着を略同時に行うことができるので、極めて製造容易である。
【００１４】
【発明の実施の形態】
以下、図面に基づき、本発明に係る光触媒付放電パネルの実施形態を説明する。
図１及び図２は、本発明に係る第１の光触媒付放電パネル１０を示すものであり、該第１の光触媒付放電パネル１０は、石英ガラス等の紫外線を透過させる透光性絶縁材料より成る曲板状の前面基板１２と、ガラス等の絶縁性材料より成る平板状の背面基板１４とを、所定の間隙を隔てて対向配置し、両基板１２，１４周縁を低融点ガラス等の封着材１６を介して気密に封止して気密容器１８を形成し、該気密容器１８内に、放電ガスとして、アルゴン、キセノン等の希ガスの単体又は混合ガスと水銀とを混合してなる紫外線放射ガス、或いは、キセノンを主体とした紫外線放射ガスを充填して成る。
【００１５】
また、上記背面基板１４の内面には、一対の帯状の放電電極２０，２０が所定の間隙を隔てて対向配置されている。また、放電電極２０，２０の一端は、封着材１６を貫通して気密容器１８外部へ導出されている。この放電電極２０は、４２−６合金やＦｅ−Ｎｉ合金等で構成することができる。
さらに、上記前面基板１２の内面には、後述する紫外線波長変換用の蛍光体層２２が形成されている。
上記の通り、前面基板１２が曲板状であるため、前面基板１２の外面は曲面と成されている。
【００１６】
上記前面基板１２の外面には、図３乃至図６に示すように、不織布２６を構成する繊維２８の表面に、アナターゼ型の酸化チタン（ＴｉＯ２）より成る光触媒３０を被着・担持させた光触媒シート３２が被覆されている。
尚、光触媒３０は、図６に示したように、繊維２８の表面に緻密な膜状態で被着・担持される場合の他、繊維２８表面の光触媒３０の粒子間に微小な隙間が存在する状態で粗く被着・担持される場合もある。
【００１７】
不織布２６は、多数の繊維２８が立体的に絡み合って形成されるものであり、繊維２８間に多数の空隙３４（図５参照）が形成されるため通気性、通水性に優れており、また、多数の繊維２８が立体的に絡み合っているため、単位体積当たりの繊維２８の表面積が極めて大きいものである。
尚、不織布２６を構成する繊維２８の繊維密度や、不織布の厚さ、目付等を適宜調整することにより、不織布２６を構成する繊維２８の総表面積を任意に増減可能である。
【００１８】
上記繊維２８は、ナイロン、ポリエステル、アクリル、ポリプロピレン等の樹脂繊維、ガラス繊維、金属繊維等の短繊維から成り、その直径は５〜２０μｍ、長さは０．５〜２０ｍｍ程度である。
尚、長さが５０〜１００ｍｍ程度の長繊維から成る繊維２８を用いることも勿論可能である。
【００１９】
上記蛍光体層２２は、放電電極２０，２０間の放電によって紫外線放射ガスから放射される様々な波長の紫外線の中で、３００ｎｍ未満の波長の紫外線を、光触媒３０の活性化に特に適した３００〜４００ｎｍの波長の紫外線に変換するために設けられたものである。
上記蛍光体層２２は、例えば、（ＣａＺｎ）３（ＰＯ４）２：Ｔｌ、Ｃａ３（ＰＯ４）２：Ｔｌ、ＳｒＢ４Ｏ７：Ｅｕ、（Ｂａ，Ｓｒ，Ｍｇ）３Ｓｉ２Ｏ７：Ｐｂ、ＢａＳｉ２Ｏ５：Ｐｂ、ＹＰＯ４：Ｃｅ、Ｃｅ（Ｍｇ，Ｂａ）Ａｌ１１Ｏ１９、ＬａＰＯ４：Ｃｅ等の少なくとも１種を含む材料で構成することができる。
このように、上記蛍光体層２２を設けたことにより、紫外線放射ガスから放射され、上記光触媒３０に照射される各種波長の紫外線の中で、該光触媒３０の活性化にあまり寄与しない波長（３００ｎｍ未満の波長）の紫外線が、光触媒３０の活性化に特に適した波長の紫外線（３００〜４００ｎｍ）に変換されるので、光触媒３０の活性化を促進することができる。
【００２０】
尚、上記蛍光体層２２は、前面基板１２の外面に形成しても良い。この場合には、前面基板１２の外面に形成した蛍光体層２２の表面に、上記光触媒シート３２を被覆すれば良い。
【００２１】
以下において、前面基板１２の外面に上記光触媒シート３２を被覆して、上記第１の光触媒付放電パネル１０を製造する方法について説明する。
先ず、ポリプロピレン等の高融点材料より成る繊維２８を、ポリエチレン等の低融点材料より成る繊維３６で被覆した所定長さの複合繊維３８（図７参照）を多数準備し、カード法やエアレイ法等を用いて、これら多数の複合繊維３８より成るシート状の集積体（ウェブ）を形成する。
【００２２】
次に、上記シート状の集積体を、前面基板１２の外面に被覆し、この状態で、上記複合繊維３８を構成する低融点材料より成る繊維３６の融点より高く、且つ、高融点材料より成る繊維２８の融点より低い温度で、複合繊維３８より成る上記シート状の集積体を加熱して低融点材料より成る繊維３６のみを溶融させると共に、粒子状の光触媒３０を上記集積体に吹き付ける。
【００２３】
この結果、高融点材料より成る繊維２８の交差部分が、溶融した低融点材料より成る繊維３６を介して接着することにより、不織布２６が形成されると共に、粒子状の光触媒３０が、溶融した低融点材料より成る繊維３６を介して、不織布２６を構成する繊維２８の表面に接着・担持されて上記光触媒シート３２が形成され、更に、光触媒シート３２が、溶融した低融点材料より成る繊維３６を介して、前面基板１２の外面に接着して上記第１の光触媒付放電パネル１０が完成する。
【００２４】
上記製造方法にあっては、高融点材料より成る繊維２８を低融点材料より成る繊維３６で被覆した複合繊維３８を用い、低融点材料より成る繊維３６のみを溶融させて接着剤として機能させることにより、不織布２６の形成、不織布２６を構成する繊維２８の表面へ光触媒３０を担持させた光触媒シート３２の形成、光触媒シート３２と前面基板１２外面との接着を略同時に行うことができるので、極めて製造容易である。
【００２５】
尚、上記製造方法以外にも、例えば、光触媒の分散液中に不織布２６を浸漬した後乾燥、焼成させることにより、不織布２６を構成する繊維２８の表面に光触媒３０を被着・担持させて光触媒シート３２を形成した後、該光触媒シート３２を、接着剤を介して、前面基板１２の外面に被覆しても良い。
【００２６】
上記第１の光触媒付放電パネル１０にあっては、一対の放電電極２０，２０間で放電が生成されると、電子が紫外線放射ガスに衝突して様々な波長の紫外線が生成される。生成された紫外線は、蛍光体層２２に照射されることにより、光触媒３０の活性化に特に適した波長の紫外線（３００〜４００ｎｍ）に変換された後、前面基板１２を透過して、光触媒シート３２の不織布２６を構成する繊維２８表面の光触媒３０に照射される。この結果、光触媒３０が活性化して空気や水の浄化を行うことができるのである。
【００２７】
而して、上記第１の光触媒付放電パネル１０にあっては、前面基板１２が曲板状であり、前面基板１２の外面が曲面と成されているので、前面基板の外面が平面である場合に比べて、前面基板１２外面の表面積を増大させることができ、その分、前面基板１２外面に配置される光触媒３０の表面積を拡大することができる。
また、上記第１の光触媒付放電パネル１０にあっては、前面基板１２の外面に、単位体積当たりの繊維２８の表面積が極めて大きい不織布２６を構成する繊維２８の表面に光触媒３０を担持せしめて成る光触媒シート３２を被覆したことから、前面基板１２の外面に配置する光触媒３０の表面積を大きく確保することができる。しかも、不織布２６は通気性、通水性に優れていることから、光触媒３０と、空気や水との接触効率が良好である。
さらに、第１の光触媒付放電パネル１０にあっては、不織布２６を構成する繊維２８の表面に光触媒３０を担持せしめて成る光触媒シート３２を用い、該光触媒シート３２を前面基板１２の外面に被覆したことから、前面基板７２の外面に、剥離し易い光触媒８４で被覆された繊維状体８６を被着した従来の光触媒付放電パネル７０に比べて、その取扱いが容易である。
【００２８】
尚、不織布２６を構成する繊維２８の表面に光触媒３０を担持せしめて成る上記光触媒シート３２の強度を向上させるため、図８に示すように、表面に光触媒３０を担持させたシート状の織布４０を光触媒シート３２の外面に接合した上で、斯かる織布４０の接合された光触媒シート３２を、前面基板１２の外面に被覆するようにしても良い。
この織布４０は、樹脂繊維、ガラス繊維、金属繊維等の多数の繊維（図示せず）を縒る等して形成した繊維の集合体より成る紐４２を、略格子状に織り込むと共に、該織布４０を構成する紐４２の表面に光触媒３０を担持させることにより形成されている（図９）。この織布４０は、紐４２間に多数の空隙４４が形成されるように粗織りされているため、通気性に優れている。
図８においては、光触媒シート３２の底面に上記織布４０を接合した場合が示されているが、光触媒シート３２の上面に上記織布４０を接合したり、或いは、光触媒シート３２の外面を上記織布４０で被覆した状態で接合しても良い。
【００２９】
上記織布４０と光触媒シート３２の外面との接合は、例えば、接着剤（図示せず）を介して行うことができる。
また、上記した複合繊維３８を用いて第１の光触媒付放電パネル１０を製造する場合においては、溶融した低融点材料より成る繊維３６を介して、高融点材料より成る繊維２８の交差部分を接着することにより不織布２６を形成すると共に、粒子状の光触媒３０を溶融した低融点材料より成る繊維３６を介して、不織布２６を構成する繊維２８の表面に接着・担持させ、更に、光触媒シート３２の底面を、溶融した低融点材料より成る繊維３６を介して、前面基板１２外面に接着すると共に、上記織布４０を、溶融した低融点材料より成る繊維３６を介して、光触媒シート３２の上面に接合すれば良い。
【００３０】
図１０は、本発明に係る第２の光触媒付放電パネル５０を示すものである。この第２の光触媒付放電パネル５０は、背面基板５２として、上記前面基板１２と同じく、石英ガラス等の紫外線を透過させる透光性絶縁材料より成る曲板状のものを用い、該背面基板５２の外面に、不織布２６を構成する繊維２８の表面に、アナターゼ型の酸化チタン（ＴｉＯ２）より成る光触媒３０を被着・担持させた上記光触媒シート３２を被覆すると共に、放電電極２０の形成された背面基板４２の内面に、紫外線波長変換用の上記蛍光体層２２を形成した点に特徴を有するものである。
【００３１】
上記第２の光触媒付放電パネル５０にあっては、不織布２６を構成する繊維２８の表面に光触媒３０を担持させた上記光触媒シート３２が、前面基板１２の外面のみならず、背面基板５２の外面にも被着されているので、パネルの両面（前面基板１２の外面及び背面基板５２の外面）において、光触媒３０による空気や水の浄化を行うことができる。
【００３２】
尚、この第２の光触媒付放電パネル５０にあっても、第１の光触媒付放電管１０の場合と同様に、表面に光触媒３０を担持させたシート状の織布４０を光触媒シート３２の外面に接合した上で、斯かる織布４０の接合された光触媒シート３２を、前面基板１２及び背面基板５２の外面に被覆するようにしても良い。
【００３３】
上記光触媒３０は、ＴｉＯ２、ＺｎＯ、ＳｒＴｉＯ３、ＢａＴｉＯ３、Ｆｅ２Ｏ３等、光触媒作用を有する金属酸化物で構成されるが、上記アナターゼ型の酸化チタンが、光触媒活性に優れており最も好適に使用できる。
また、上記光触媒３０は、紫外線の照射を受けて活性化する光触媒だけでなく、可視光の照射を受けて活性化する可視光型光触媒を用いることもできる。この場合、上記第１の光触媒付放電パネル１０の前面基板１２、第２の光触媒付放電パネル５０の前面基板１２及び背面基板５２は、可視光型光触媒を活性化させる波長の可視光を透過させる透光性材料で構成されると共に、気密容器１８内には、可視光型光触媒を活性化させる波長の可視光を放射する放電ガスが充填され、また、上記紫外線波長変換用の蛍光体層２２は不要となる。
【００３４】
上記においては、不織布２６を構成する繊維２８の「表面」に光触媒３０を担持せしめた場合を例に挙げて説明したが、本発明はこれに限定されるものではなく、例えば、セルロース系の化学繊維であり、多数の孔を備えた多孔質構造を有するレーヨン繊維に粒子状の光触媒３０を練り混むことにより、繊維２８に光触媒３０を担持させても良い。この場合、光触媒３０は、レーヨン繊維で構成された繊維２８の表面のみならず、レーヨン繊維中にも担持されることとなるが、上記の通り、レーヨン繊維は多孔質構造であるため、孔を介して、繊維２８中に練り混まれた光触媒３０にも光触媒活性化作用を有する波長の光を照射して活性化できると共に、空気や水と接触させて浄化を行うことができる。
【００３５】
【発明の効果】
本発明の光触媒付放電パネルは、前面基板の外面が曲面と成されているので、前面基板の外面が平面である場合に比べて、前面基板外面の表面積を増大させることができ、その分、前面基板外面に配置される光触媒の表面積を拡大することができる。
また、本発明の光触媒付放電パネルにあっては、前面基板の外面に、単位体積当たりの繊維の表面積が極めて大きい不織布を構成する繊維に光触媒を担持せしめて成る光触媒シートを被覆したことから、前面基板の外面に配置する光触媒の表面積を大きく確保することができる。
さらに、本発明の光触媒付放電パネルにあっては、不織布を構成する繊維に光触媒を担持せしめて成る光触媒シートを用い、該光触媒シートを前面基板の外面に被覆したことから、前面基板７２の外面に、剥離し易い光触媒８４で被覆された繊維状体８６を被着した従来の光触媒付放電パネル７０に比べて、その取扱いが容易である。
【図面の簡単な説明】
【図１】本発明に係る第１の光触媒付放電パネルを模式的に示す断面図である。
【図２】図１のＡ−Ａ部分断面図である。
【図３】光触媒シートを模式的に示すに斜視図である。
【図４】光触媒シートを模式的に示す部分拡大図である。
【図５】光触媒シートを構成する繊維を模式的に示す拡大図である。
【図６】光触媒シートを構成する繊維を模式的に示す断面図である。
【図７】複合繊維を示す概略断面図である。
【図８】表面に光触媒を担持させた織布を、光触媒シートの外面に接合した状態を模式的に示す正面図である。
【図９】表面に光触媒を担持させた織布を模式的に示す平面図である。
【図１０】本発明に係る第２の光触媒付放電パネルを模式的に示す断面図である。
【図１１】従来の光触媒付放電パネルを示す断面図である。
【図１２】従来の光触媒付放電パネルにおける繊維状体の拡大縦断面図である。
【図１３】従来の光触媒付放電パネルにおける繊維状体の拡大横断面図である。
【符号の説明】
１０  第１の光触媒付放電パネル
１２  前面基板
１４  背面基板
１８  気密容器
２０  放電電極
２２  蛍光体層
２６  不織布
２８  繊維
３０  光触媒
３２  光触媒シート
３８  複合繊維
４０  織布
５０  第２の光触媒付放電パネル
５２  背面基板
【図１】
2004356006.tif 000003
【図２】
2004356006.tif 000004
【図３】
2004356006.tif 000005
【図４】
2004356006.tif 000006
【図５】
2004356006.tif 000007
【図６】
2004356006.tif 000008
【図７】
2004356006.tif 000009
【図８】
2004356006.tif 000010
【図９】
2004356006.tif 000011
【図１０】
2004356006.tif 000012
【図１１】
2004356006.tif 000013
【図１２】
2004356006.tif 000014
【図１３】
2004356006.tif 000015